i 2028234 La présente invention concerne un matériau utilisable commè absorbant pour cigarettes ou tabacs et qui sera dans ce qui suit appelé "matériau filtrant pour cigarette". Elle concerne plus particulièrement un . tel matériau filtrant préparé à partir de gluten et de farine de blé. 5 L'invention concerne également une cigarette pourvue d'un embout contenant, comme absorbant, ledit matériau filtrant. Elle concerne également un fume-cigarette ou une pipe dans lesquels ce matériau filtrant est utilisé comme absorbant. On a cherché depuis fort longtemps à appliquer les matériaux 10 filtrants aux cigarettes. C'est en 1950 qu'a été commercialisée une cigarette avec filtre, c'est-à-dire une cigarette pourvue d'un embout contenant un filtre ou un absorbant. Il y a eu, depuis cette date, une demande crdssante de ces cigarettes. Cette demande a été partiellement due à l'influence de la publication, par des autorités médicales ou divers organismes,d'informations. selon 15 lesquelles l'usage du tabac était en relation avec le développement du cancer du poumom. Mais elle a aussi été en partie due à ce que l'absorption ou le filtrage de la nicotine et des substances irritantes par un absorbant correspondait aux exigences générales des fumeurs. La demanderesse a, conformément à l'invention, réussi à produire 20 un matériau filtrant pour cigarettes, permettant d'obtenir l'arôme recherché par les fumeurs, et présentant une faible résistance de perméabilité et un pouvoir absorbant élevé pour les goudrons. Comme matériaux filtrants pour cigarettes, on a jusqu'ici employé :CL) des fibres d'acétate; (2) des fibres enroulées • -. 25 autour d'un rouleau de papier; (3) un rouleau de papier crêpe tassé; (4) un rouleau de papier tubulaire tassé; (5) un embout rempli de coton; (6) une feuille enroulée, comportant un mince tissu de coton et une couche de papier; (7) une couche de charbon actif; (8) un mélange de charbon actif et de fibres d'acétate ou de papier. Ces matériaux sont-utilisés, soit isolément, soit 30 en une couche formée de 2 ou 3 matériaux, soit en deux ou trois couches de matières différentes. Ces matériaux déjà connus présentent les inconvénients suivants : (1) leur pouvoir filtrant n'est pas très élevé; ils ne correspondent pas au goût -des fumeurs et ne réduisent pas les effets nocifs sur la santé ; (2) ils 35 n'ont pas d'action absorbante sélective sur les composés nocifs contenus dans la fumée de la cigarette, comme la nicotine et autres substances irritantes; (3) ils ne donnent pas un arôme agréable, bien qu'ils possèdent un certain pouvoir filtrant. On n'a donc pas encore produit de matériaux filtrants pour cigarettes satisfaisant aux desiderata des fumeurs. 70 01090 2 2028234 La Société demanderesse a découvert, suivant l'invention, en étudiant diverses sortes de protéines, que celles-ci présentent un pouvoir absorbant élevé pour les gaz. A la suite de diverses études, la demanderesse a réussi à obtenir un matériau filtrant pour cigarettes à grande efficacité 5 de filtration et donnant un arôme excellent. Un premier but de l'invention est constitué par un matériau filtrant perfectionné pour cigarettes, présentant une efficacité élevée de filtration pour la nicotine et autres composés irritants contenus dans la fumée des cigarettes ou des tabacs et donnant un excellent arôme apprécié 10 des fumeurs. Un second but de l'invention est conô-titué par une cigarette comportant un embout contenant ledit matériau filtrant. Un troisième but de l'invention est constitué par un fume-cigarette ou une pipe comportant une partie filtrante contenant ledit matériau. 15 Conformément à l'invention, ces buts sont atteints grâce à un matériau filtrant préparé par malaxage de gluten et de farine de blé avec de l'eau, puis cuisson du produit résultant. A cet effet, on malaxe avec de l'eau un mélange de gluten et de farine de blé en proportions variables, on cuit le mélange dans un four et 20 on le broie de-façon qu'il passe à travers un tamis à mailles de 0,25 mm. On étudie son pouvoir absorbant vis-à-vis des goudrons par le procédé décrit dans l'exemple donné plus loin, en utilisant l'appareil d'essai de la figure 1 qui sera décrit en détail dans cet exemple. Les résultats sont les suivants. 25 Rapport pondéral gluten/farine de blé dans le mélange 30 2 1 1 1 1 1 1 2 4 5 Filtre Highlite Quantité de Quantité de matériau goudron filtrant (en mg) absorbé (en mg). 69.8 72,0 68.9 71.0 74.1 70,0 68,5 70,2 53.4 52.5 47,8 18,2 Pourcentages d'absorption des goudrons. 98 98 76 74 65 26 35 Ces résultats montrent que le meilleur pouvoir absorbant est obtenu lorsque le rapport du gluten à la farine de blé dans le mélange est supérieur à 1 : 2, et n'est pas accru lorsque la proportion du gluten est augmentée au-delà de cette valeur. D'autre part, lorsque ce même rapport est 70 01090 3 2028234 abaissé au-dessous de 1 : 2, le pouvoir absorbant diminue au fur et.à mesure que l'on augmente la proportion de farine de blé. Même dans ce cas, le pouvoir absorbant reste plus élevé que celui des matériaux commerciaux existants. 5 Toutefois, si le rapport du gluten à la farine de blé dans le mélange est augmenté au=delà de 2 : 1, le produit absorbant devient difficile à préparer. Un matériau filtrant pour cigarettes conforme à 1'invention, obtenu-par un malaxage suffisant, en présence d'eau, de gluten et de farine 10 de blé, utilisés selon un rapport compris entre 1 : 1,5 et 2 : 1 et cuisson du produit résultant, possède un excellent pouvoir absorbant pour les goudrons, comme il a été dit plus haut. Lorsque ce matériau est utilisé comme filtre ou absorbant dans des cigarettes, le filtre ainsi réalisé n'offre aucune résistance au passage de la fumée, ne gâte nullement l'arôme de la fumée, et 15 satisfait ainsi aux exigences des fumeurs. Le matériau filtrant de l'invention peut être utilisé tel quel pour garnir les filtres prévus dans les pipes ou dans les fume-cigarettes, mais peut aussi être utilisé dans les.mêmes conditions après broyage en grains relativement grossiers, de moins de 0,25 mm. Le matériau filtrant de l'inven-20 tion peut aussi, bien entendu, être utilisé en association avec d'autres matériaux filtrants. L'exemple suivant illustre l'invention sans toutefois en limiter la portée. EXEMPLE 25 On malaxe suffisamment avec 20 ml d'eau un mélange de 10 g de gluten pulvérisé et de 10 g de farine de blé. On met ie produit obtenu sous forme d'un cylindre de 2 cm de diamètre etonle cuit pendant environ 90 s dans un four à chauffage par haute fréquence, en vue d'obtenir le matériau absorbant conforme à l'invention. 30 On compare le.matériau ainsi préparé avec le matériau des filtres "Higt Lite" utilisé dans des cigarettes japonaises, en employant l'appareil d'essai de la figure 1. Pour ces essais, on a utilisé la cigarette japonaise "Ikoi". Quantité de Quantité de Taux d ' absorp-Arôme matériau goudron tion des filtrant (mg) absorbée(mg) goudrons (%) Filtre "High Lite" 103,6 25,6 24,7 bon Filtre suivant l'invention 105,0 94,6 90,1 excel lent . 35 70 01090 4 2028234 L'appareil d'essai utilisé, représenté par la figure 1, est ainsi composé : Un récipient à ejau 1 comporte à sa baseun robinet de réglage 2 et est fermé à sa partie supérieure par un bouchon de caoutchouc 3, dans lequel passe un tube de verre coudé 4 qui débouche dans le récipient. L'autre bout 5 du tube 4 est réuni à un tube de verre 7 par un raccord de caoutchouc 5. L'autre extrémité du tube 7 est reliée par un raccord de caoutchouc 8 à un tube 9 dans lequel peut être introduite une cigarette 10. Le tube 70 01090 5 2028234 REVENDICATIONS 1 - Matériau filtrant pour cigarettes, caractérisé en ce qu'il comprend un produit absorbant préparé par malaxage de gluten et de farine de blé avec de l'eau, et cuisson du mélange obtenu. 5 2 - Matériau filtrant conforme à la revendication 13 caractérisé en ce que le rapport pondéral entre le gluten et la farine de blé est compris entre 1 s ls5 et 2 : 1» 3 - Matériau filtrant pour cigarettes, caractérisé en ce qu'il comprend un produit absorbant préparé par malaxage, avec de l'eau, d'un 10 mélange de gluten et de farine de blé suivant un rapport compris entre 1 : 1,5 et 2 ; 1, cuisson du mélange après malaxage, et broyage du produit après cuisson en grains relativement grossiers, d'un diamètre inférieur à 0,25 mm. 4 - Cigarette comportant un embout filtrant contenant un produit absorbant, caractérisée en ce que ce produit est préparé par malaxage de 15 gluten et de farine de blé avec de l'eau et cuisson du produit malaxé. 5 - Cigarette conforme à la revendication 4, caractérisée en ce que le rapport pondéral entre le gluten et la farine de blé est compris entre 1 : 1,5 et 2 : 1. 6 - Cigarette comportant un embout filtrant contenant un produit 20 absorbant, préparé par malaxage, avec de l'eau, d'un mélange de gluten et de farine de blé, suivant un rapport compris entre 1 ; 1,5 et 2 : 1, cuisson du mélange après malaxage et broyage du produit après cuisson en grains relativement grossiers d'un diamètre inférieur à 0,25 mm. 7 - Pipe ou fume-cigarette, caractérisés en ce qu'ils contiennent 25 comme•élément filtrant un produit absorbant préparé par malaxage, avec de l'eau, de gluten et de farine de blé, et cuisson du produit ainsi malaxé. 8 - Pipe ou fume-cigarette, conformes à la revendication 7, caractérisés en ce que le rapport pondéral entre le gluten et la farine de blé dans le mélange est compris entre 1 : 1,5 et 2 : 1» 30 9 - Pipe ou fume-cigarette comportant un élément filtrant, caracté= risés en ce que cet élément filtrant comporte un produit absorbant préparé par malaxage,avec de l'eau, d'un mélange de gluten et de farine de blé, suivant un rapport compris entre 1 ° 1,5 et 2 s 1, cuisson du produit ainsi malaxé et broyage du produit après cuisson en grains relativement grossiers d'un 35 diamètre inférieur à 0,25 mm,